(57)【要約】  粘着剤と、分子内に−Ｓ−及び−ＳＯ２−の少なくとも一方の構造を有する紫外線吸収剤と、を含む粘着剤組成物、及びこの粘着剤組成物を含む粘着剤層を有する粘着シート。【特許請求の範囲】
【請求項１】
粘着剤と、
分子内に−Ｓ−及び−ＳＯ２−の少なくとも一方の構造を有する紫外線吸収剤と、
を含む粘着剤組成物。
【請求項２】
前記紫外線吸収剤が、分子内に環状構造を有する請求項１に記載の粘着剤組成物。
【請求項３】
前記紫外線吸収剤が、分子内にベンゼン環及び３，５−ピラゾリジンジオン環の少なくとも一方の環状構造を有する請求項１又は請求項２に記載の粘着剤組成物。
【請求項４】
前記紫外線吸収剤が、下記の式（１）で表される化合物及び式（２）で表される化合物から選ばれる少なくとも１種の化合物を含む請求項１〜請求項３のいずれか１項に記載の粘着剤組成物。
【化１】
2018173979.tif 000016
式（１）中、Ｘ１及びＸ２は、それぞれ独立に、酸素原子、硫黄原子、又はＮＲ１７を表し、Ｘ１及びＸ２の少なくとも一方は、硫黄原子を表す。ここで、Ｒ１７は、水素原子又は１価の置換基を表す。Ｒ１１、Ｒ１２、Ｒ１３、Ｒ１４、Ｒ１５、及びＲ１６は、それぞれ独立に、水素原子、ヒドロキシ基、炭素数１〜３０のアルキル基、炭素数１〜３０のアルコキシ基、炭素数２〜３０のアシルオキシ基、又は炭素数１〜３０のカルバモイルオキシ基を表す。
式（２）中、Ｒ２１、Ｒ２２、及びＲ２３は、それぞれ独立に、水素原子、炭素数１〜３０のアルキル基、炭素数１〜３０のアルコキシ基、炭素数２〜３０のアシルオキシ基、又は炭素数１〜３０のカルバモイルオキシ基を表す。
【請求項５】
前記式（１）におけるＲ１１、Ｒ１２、Ｒ１３、Ｒ１４、Ｒ１５、及びＲ１６の少なくとも１つは、炭素数４〜１２の直鎖アルキル基を表す請求項４に記載の粘着剤組成物。
【請求項６】
前記式（２）におけるＲ２１、Ｒ２２、及びＲ２３の少なくとも１つは、炭素数４〜１２の直鎖アルキル基を表す請求項４又は請求項５に記載の粘着剤組成物。
【請求項７】
前記紫外線吸収剤が、下記の構造式で表される化合物１、化合物２、化合物３、及び化合物５からなる群より選ばれる少なくとも１つの化合物を含む請求項１〜請求項６のいずれか１項に記載の粘着剤組成物。
【化２】
2018173979.tif 000017
【請求項８】
前記紫外線吸収剤が、下記の構造式で表される化合物４を含む請求項１〜請求項３のいずれか１項に記載の粘着剤組成物。
【化３】
2018173979.tif 000018
【請求項９】
前記紫外線吸収剤の含有率が、粘着剤組成物の全固形分に対して、０．５質量％以上１０質量％以下である請求項１〜請求項８のいずれか１項に記載の粘着剤組成物。
【請求項１０】
前記紫外線吸収剤の含有率が、粘着剤組成物の全固形分に対して、１質量％以上５質量％以下である請求項１〜請求項９のいずれか１項に記載の粘着剤組成物。
【請求項１１】
請求項１〜請求項１０のいずれか１項に記載の粘着剤組成物を含む粘着剤層を有する粘着シート。
【請求項１２】
ディスプレイシートとして用いられる請求項１１に記載の粘着シート。
【請求項１３】
ウインドウフィルムとして用いられる請求項１１に記載の粘着シート。
【発明の詳細な説明】
【技術分野】
【０００１】
本開示は、粘着剤組成物及び粘着シートに関する。
【背景技術】
【０００２】
画像表示装置、タッチパネルを搭載した小型端末等のディスプレイから発せられるブルーライト（例えば、３８０ｎｍ〜５００ｎｍの波長領域の光）は、眼精疲労を引き起こす要因となることが知られている。また、紫外線（例えば、３００ｎｍ〜４００ｎｍの波長領域の光）は、人及びモノの日焼け、光劣化等の原因となり得る。
そのため、近年、ディスプレイシート及びウインドウフィルムにおいて、紫外線及び／又はブルーライトを遮断する機能を付与する試みがなされている。【０００３】
ディスプレイシート及びウインドウフィルムに対して、紫外線及びブルーライトを遮断する機能を付与する方法としては、例えば、ディスプレイシート等に形成される粘着剤層に紫外線吸収剤を含有させる方法が知られている。
例えば、特開２０１６−１３０２７６号公報には、紫外線吸収能に優れるフィルムとして、基材と、上記基材上に設けられた粘着剤層とを有する画面保護フィルムであって、上記基材は、上記粘着剤層と反対側の面に、ハードコート層が設けられており、上記粘着剤層は、アクリル系共重合体及びトリアジン系紫外線吸収剤を含有し、上記アクリル系共重合体は、メチルアクリレートモノマー単位を、上記アクリル系共重合体の固形分を基準として１〜２０質量％含有し、上記粘着剤層は、上記トリアジン系紫外線吸収剤を、上記アクリル系共重合体１００質量部に対して、１０〜２０質量部含有し、ＪＩＳ  Ｋ７３７４：２００７に準拠した写像性測定装置を使用し、画面保護フィルムの粘着剤層を光源に向けた状態で試料台に設置し、試料台角度４５度、透過モード、及びくし幅０．１２５ｍｍにて測定した写像性が８０〜１００％である画面保護フィルムが知られている（例えば、特開２０１６−１３０２７６号公報参照）。
その他、粘着剤層に紫外線吸収剤を含有させたフィルムとして、粘着剤と、紫外線吸収剤と、トリアジン骨格、チオ骨格、及びクレゾール骨格からなる群より選ばれる少なくとも１つのヒンダードフェノール系酸化防止剤と、を含む粘着剤組成物を含んでなる粘着剤層を有する粘着フィルムが知られている（例えば、特開２０１４−１９３９３９号公報参照）。
【発明の概要】
【発明が解決しようとする課題】
【０００４】
ところで、紫外線吸収剤は、環状骨格を有する化合物であることが一般的である。
しかしながら、環状骨格を有する化合物は、剛性が高いため、紫外線吸収剤を含む粘着剤組成物により形成された粘着剤層では、凝集エネルギーが上昇し、粘着力が低下する場合がある。一般に、粘着シートには、優れた粘着力が求められるため、紫外線吸収剤によって粘着剤層の粘着力が低下することは、望ましくない。【０００５】
本発明の一実施形態は、紫外線及びブルーライトの遮断機能を有し、紫外線吸収剤による粘着力の低下が抑制され、優れた粘着力を有する粘着剤層を形成できる粘着剤組成物を提供することに関する。
本発明の別の実施形態は、上記粘着剤組成物を含む粘着剤層を有する粘着シートを提供することに関する。
【課題を解決するための手段】
【０００６】
上記課題を解決するための手段には、以下の態様が含まれる。
＜１＞  粘着剤と、分子内に−Ｓ−及び−ＳＯ２−の少なくとも一方の構造を有する紫外線吸収剤と、を含む粘着剤組成物。
＜２＞  上記紫外線吸収剤が、分子内に環状構造を有する＜１＞に記載の粘着剤組成物。
＜３＞  上記紫外線吸収剤が、分子内にベンゼン環及び３，５−ピラゾリジンジオン環の少なくとも一方の環状構造を有する＜１＞又は＜２＞に記載の粘着剤組成物。
＜４＞  上記紫外線吸収剤が、下記の式（１）で表される化合物及び式（２）で表される化合物から選ばれる少なくとも１種の化合物を含む＜１＞〜＜３＞のいずれか１つに記載の粘着剤組成物。【０００７】
【化１】
2018173979.tif 000002
【０００８】
式（１）中、Ｘ１及びＸ２は、それぞれ独立に、酸素原子、硫黄原子、又はＮＲ１７を表し、Ｘ１及びＸ２の少なくとも一方は、硫黄原子を表す。ここで、Ｒ１７は、水素原子又は１価の置換基を表す。Ｒ１１、Ｒ１２、Ｒ１３、Ｒ１４、Ｒ１５、及びＲ１６は、それぞれ独立に、水素原子、ヒドロキシ基、炭素数１〜３０のアルキル基、炭素数１〜３０のアルコキシ基、炭素数２〜３０のアシルオキシ基、又は炭素数１〜３０のカルバモイルオキシ基を表す。
式（２）中、Ｒ２１、Ｒ２２、及びＲ２３は、それぞれ独立に、水素原子、炭素数１〜３０のアルキル基、炭素数１〜３０のアルコキシ基、炭素数２〜３０のアシルオキシ基、又は炭素数１〜３０のカルバモイルオキシ基を表す。【０００９】
＜５＞  式（１）におけるＲ１１、Ｒ１２、Ｒ１３、Ｒ１４、Ｒ１５、及びＲ１６の少なくとも１つは、炭素数４〜１２の直鎖アルキル基を表す＜４＞に記載の粘着剤組成物。
＜６＞  式（２）におけるＲ２１、Ｒ２２、及びＲ２３の少なくとも１つは、炭素数４〜１２の直鎖アルキル基を表す＜４＞又は＜５＞に記載の粘着剤組成物。
＜７＞  上記紫外線吸収剤が、下記の構造式で表される化合物１、化合物２、化合物３、及び化合物５からなる群より選ばれる少なくとも１つの化合物を含む＜１＞〜＜６＞のいずれか１つに記載の粘着剤組成物。【００１０】
【化２】
2018173979.tif 000003
【００１１】
＜８＞  上記紫外線吸収剤が、下記の構造式で表される化合物４を含む＜１＞〜＜３＞のいずれか１つに記載の粘着剤組成物。【００１２】
【化３】
2018173979.tif 000004
【００１３】
＜９＞  上記紫外線吸収剤の含有率が、粘着剤組成物の全固形分に対して、０．５質量％以上１０質量％以下である＜１＞〜＜８＞のいずれか１つに記載の粘着剤組成物。
＜１０＞  上記紫外線吸収剤の含有率が、粘着剤組成物の全固形分に対して、１質量％以上５質量％以下である＜１＞〜＜９＞のいずれか１つに記載の粘着剤組成物。【００１４】
＜１１＞  ＜１＞〜＜１０＞のいずれか１つに記載の粘着剤組成物を含む粘着剤層を有する粘着シート。
＜１２＞  ディスプレイシートとして用いられる＜１１＞に記載の粘着シート。
＜１３＞  ウインドウフィルムとして用いられる＜１１＞に記載の粘着シート。
【発明の効果】
【００１５】
本発明の一実施形態によれば、紫外線及びブルーライトの遮断機能を有し、紫外線吸収剤による粘着力の低下が抑制され、優れた粘着力を有する粘着剤層を形成できる粘着剤組成物が提供される。
本発明の別の実施形態によれば、上記粘着剤組成物を含む粘着剤層を有する粘着シートが提供される。
【発明を実施するための形態】
【００１６】
以下、本発明を適用した粘着剤組成物及び粘着シートの一例について説明する。但し、本発明は、以下の実施形態に何ら限定されるものではなく、本発明の実施形態の目的の範囲内において、適宜、変更を加えて実施することができる。
【００１７】
本開示において「〜」を用いて示された数値範囲は、「〜」の前後に記載される数値をそれぞれ最小値及び最大値として含む範囲を意味する。
本開示に段階的に記載されている数値範囲において、ある数値範囲で記載された上限値又は下限値は、他の段階的な記載の数値範囲の上限値又は下限値に置き換えてもよい。また、本開示に記載されている数値範囲において、ある数値範囲で記載された上限値又は下限値は、実施例に示されている値に置き換えてもよい。
本開示において、２以上の好ましい態様の組み合わせは、より好ましい態様である。
本開示において、各成分の含有量又は含有率は、各成分に該当する物質が複数種存在する場合には、特に断らない限り、複数種の物質の合計の含有量又は含有率を意味する。
【００１８】
本開示において、「紫外線」は、３００ｎｍ〜４００ｎｍの波長領域の光を意味する。
本開示において、「ブルーライト」は、３８０ｎｍ〜５００ｎｍの波長領域の光を意味する。
【００１９】
本開示において、「紫外線の遮断」とは、紫外線を完全に遮断する場合のみならず、粘着剤層を介することで、紫外線の少なくとも一部を遮断し、紫外線の透過率を減少させることを包含する。「ブルーライトの遮断」についても同様である。
【００２０】
［粘着剤組成物］
本開示の粘着剤組成物は、粘着剤と、分子内に−Ｓ−及び−ＳＯ２−の少なくとも一方の構造を有する紫外線吸収剤（以下、「特定紫外線吸収剤」ともいう。）と、を含む。
本開示の粘着剤組成物によれば、紫外線及びブルーライトの遮断機能を有し、紫外線吸収剤による粘着力の低下が抑制され、優れた粘着力を有する粘着剤層を形成できる。
本開示の粘着剤組成物が、このような効果を奏し得る理由については明らかではないが、本発明者は、以下のように推測している。
【００２１】
ディスプレイシート、ウインドウフィルム等に対し、紫外線及び／又はブルーライトの遮断機能を付与する方法としては、例えば、ディスプレイシート等に形成される粘着剤層に紫外線吸収剤を含有させる方法がある。しかし、一般に、紫外線吸収剤は、環状骨格を有する化合物であるため、剛性が高く、紫外線吸収剤を含む粘着剤組成物により形成された粘着剤層では、凝集エネルギーが上昇し、粘着力が低下する場合がある。
【００２２】
これに対し、本開示の粘着剤組成物は、粘着剤と、分子内に−Ｓ−及び−ＳＯ２−の少なくとも一方の構造を有する紫外線吸収剤（即ち、特定紫外線吸収剤）と、を含むことにより、−Ｓ−構造及び／又は−ＳＯ２−構造に由来する硫黄原子が、被着体の表面に存在する極性基と相互作用するため、粘着剤層の粘着力が向上するのではないかと推測される。すなわち、本開示の粘着剤組成物は、粘着剤と特定紫外線吸収剤とを含むことにより、粘着剤層とした場合に、粘着力を低下させることなく、むしろ向上させ、かつ、紫外線及びブルーライトの遮断機能を付与することもできる。
【００２３】
本開示の粘着剤組成物に対し、特開２０１６−１３０２７６号公報に記載の画面保護フィルム、及び特開２０１４−１９３９３９号公報に記載の粘着フィルムは、粘着剤層に紫外線吸収剤を含んでいるが、分子内に−Ｓ−構造及び／又は−ＳＯ２−構造を有する紫外線吸収剤ではない。したがって、特開２０１６−１３０２７６号公報に記載の画面保護フィルム及び特開２０１４−１９３９３９号公報に記載の粘着フィルムは、紫外線吸収剤を含むことよる粘着力の低下が生じているものと考えられる。
また、特開２０１６−１３０２７６号公報及び特開２０１４−１９３９３９号公報では、そもそも紫外線吸収剤が粘着剤層の粘着力に及ぼす影響については、一切着目していない。
【００２４】
なお、上記の推測は、本発明の実施形態の効果を限定的に解釈するものではなく、一例として説明するものである。
【００２５】
以下、本開示の粘着剤組成物における各成分について詳細に説明する。
【００２６】
＜粘着剤＞
本開示の粘着剤組成物は、粘着剤を含む。
本開示の粘着剤組成物において、粘着剤は、粘着剤組成物により形成される粘着剤層の粘着力の発現に寄与し得る。
本開示の粘着剤組成物に含まれる粘着剤は、特に制限されない。
粘着剤の形態としては、溶剤系粘着剤であってもよく、無溶剤系粘着剤であってもよく、水分散系粘着剤であってもよく、固体系粘着剤であってもよい。
粘着剤の例としては、アクリル系粘着剤、ウレタン系粘着剤、シリコーン系粘着剤、ゴム系粘着剤等が挙げられる。
【００２７】
粘着剤としては、市販品を用いることができる。
アクリル系粘着剤の市販品の例としては、東亞合成（株）のアロンタック（登録商標、以下同じ。）  ＨＶ−Ｃ３０５０、アロンタック  ＨＶ−Ｃ９５００、アロンタック  ＨＶ−Ｃ９５０６、アロンタック  ＨＶ−Ｃ３００６、アロンタック  ＨＶ−Ｃ６３２０、アロンタック  ＨＶ−Ｃ５１６６、アロンタック  ＲＰ−２７５、アロンタック  Ｓ−１６０１、アロンタック  Ｓ−１６１６、アロンタック  Ｓ−３４０３、アロンタック  Ｓ−１５１１改；（株）イーテックのアクアトラン（登録商標、以下同じ。）  ＥＸ２０２（Ａ）、アクアトラン  ＥＸ２０２（Ｂ）、アクアトラン  ＥＸ２０２（Ｄ）、Ｎ８０１−Ａ、Ｎ７３０−Ａ；サイデン化学（株）のサイビノール（登録商標、以下同じ。）ＡＴ−１９３、ＡＴ−Ｄ４０、ＡＴ−Ｄ５０Ｎ、ＡＴ−Ｄ４５、ＡＴ−Ｄ３７、ＡＴ−Ｄ５４Ｎ、ＡＴ−１９１ＨＳ、ＡＴ−１９１、ＡＴ−２６０ＮＴ、ＡＴ−５２７、ＡＴ−２７、ＡＴ−１２０２、ＡＴ−１２０５、ＡＴ−２１Ａ、ＡＴ−２９０；日本ゼオン（株）のＮｉｐｏｌ（登録商標、以下同じ。）  ＬＸ  ８１１Ｈ、Ｎｉｐｏｌ  ＬＸ  ８５１Ｅ、Ｎｉｐｏｌ  ＬＸ  ８５７Ｘ２、Ｎｉｐｏｌ  ＬＸ  ８７４、Ｎｉｐｏｌ  ＳＸ１７０６Ａ等が挙げられる。
【００２８】
ウレタン系粘着剤の市販品の例としては、トーヨーケム（株）のオリバイン（登録商標、以下同じ。）  ＳＰ−２０５、オリバイン  ＳＨ−１０９、オリバイン  ＳＨ−１０１、オリバイン  ＳＨ−１０１Ｍ等が挙げられる。
シリコーン系粘着剤の市販品の例としては、東レダウコーニング（株）のＳＤ４５８４、ＳＤ４５８５、ＳＤ４５６０、ＳＤ４５７０、ＳＤ４５８０、ＳＤ４５８７等が挙げられる。
ゴム系粘着剤の市販品の例としては、日本ゼオン（株）のＮｉｐｏｌ  ＬＸ４３０、Ｎｉｐｏｌ  ＫＸ４１５、Ｎｉｐｏｌ  ＳＸ１１０５Ａ；トーヨーケム（株）のオリバイン  ＢＰＳ５０７９−１等が挙げられる。
【００２９】
本開示の粘着剤組成物は、粘着剤を１種のみ含んでいてもよいし、２種以上含んでいてもよい。
【００３０】
本開示の粘着剤組成物中における粘着剤の固形分の含有率は、特に制限されず、例えば、粘着力の観点から、粘着剤組成物の全固形分に対して、５０質量％以上９９質量％以下が好ましく、６０質量％以上９８質量％以下がより好ましく、７０質量％以上９７質量％以下が更に好ましい。
なお、本開示における「粘着剤の固形分」とは、粘着剤を構成する成分から溶剤及び水を除いた残分を意味する。また、「粘着剤組成物の全固形分」とは、粘着剤組成物を構成する成分から溶剤及び水を除いた残分の総量を意味する。
【００３１】
＜紫外線吸収剤＞
本開示の粘着剤組成物は、分子内に−Ｓ−及び−ＳＯ２−の少なくとも一方の構造を有する紫外線吸収剤（即ち、特定紫外線吸収剤）を含む。
本開示の粘着剤組成物において、特定紫外線吸収剤は、粘着剤層への紫外線及びブルーライトの遮断機能の付与のみならず、粘着剤層の粘着力の向上にも寄与し得る。
【００３２】
特定紫外線吸収剤としては、特に制限はない。
特定紫外線吸収剤は、分子内に、−Ｓ−構造のみを有していてもよく、−ＳＯ２−構造のみを有していてもよく、−Ｓ−構造及び−ＳＯ２−構造の両方を有していてもよい。
特定紫外線吸収剤は、例えば、粘着剤層に対し、より優れた紫外線遮断機能及びブルーライト遮断機能を付与することができるとの観点から、分子内に、環状構造を有することが好ましく、ベンゼン環及び３，５−ピラゾリジンジオン環から選ばれる少なくとも一方の環状構造を有することがより好ましい。
また、特定紫外線吸収剤は、例えば、粘着剤層に対し、より優れた紫外線遮断機能及びブルーライト遮断機能を付与することができ、かつ、粘着剤層の粘着力をより向上させることができるとの観点から、下記の式（１）で表される化合物及び式（２）で表される化合物から選ばれる少なくとも１種の化合物を含むことが好ましい。
【００３３】
【化４】
2018173979.tif 000005
【００３４】
式（１）におけるＸ１及びＸ２は、それぞれ独立に、酸素原子、硫黄原子、又はＮＲ１７を表し、Ｘ１及びＸ２の少なくとも一方は、硫黄原子を表し、耐熱性向上の観点から、Ｘ１及びＸ２の両方が硫黄原子を表すことが好ましい。
Ｒ１７は、水素原子又は１価の置換基を表し、水素原子を表すことが好ましい。
Ｒ１７で表される１価の置換基としては、アルキル基、アルコキシ基、アシルオキシ基、又はカルバモイルオキシ基が好ましい。
【００３５】
式（１）におけるＲ１１、Ｒ１２、Ｒ１３、Ｒ１４、Ｒ１５、及びＲ１６は、それぞれ独立に、水素原子、ヒドロキシ基、炭素数１〜３０のアルキル基、炭素数１〜３０のアルコキシ基、炭素数２〜３０のアシルオキシ基、又は炭素数１〜３０のカルバモイルオキシ基を表す。
【００３６】
Ｒ１１〜Ｒ１６で表されるアルキル基は、更に１価の置換基を有していてもよく、直鎖状であっても、分岐状であっても、環状であってもよい。
アルキル基の炭素数は、１〜３０であり、４〜１２であることが好ましく、４〜８であることがより好ましい。なお、これらの炭素数には、アルキル基が更に置換基を有している場合の置換基の炭素数は含まれない。置換基については、後述する。
炭素数１〜３０のアルキル基の例としては、メチル基、エチル基、ｎ−ブチル基、ｉ−ブチル基、ｓ−ブチル基、ｔ−ブチル基、ｎ−オクチル基、ｉ−オクチル基、２−エチルヘキシル基、ｎ−ノニル基、ｉ−ノニル基、ｎ−デシル基、ｎ−ドデシル基、ステアリル基、ラウリル基、シクロヘキシル基等が挙げられる。
【００３７】
Ｒ１１〜Ｒ１６で表される炭素数１〜３０のアルコキシ基は、−ＯＲＡ１（ＲＡ１はアルキル基）として表され、ＲＡ１は、Ｒ１１〜Ｒ１６で表されるアルキル基と同義である。
炭素数１〜３０のアルコキシ基の例としては、メトキシ基、エトキシ基、プロポキシ基、ｎ−オクチルオキシ基、メトキシエトキシ基、ヒドロキシエトキシ基、３−カルボキシプロポキシ基等が挙げられる。
【００３８】
Ｒ１１〜Ｒ１６で表される炭素数２〜３０のアシルオキシ基は、更に１価の置換基を有していてもよい。
アシルオキシ基の炭素数は、２〜３０であり、３〜１２であることが好ましく、４〜１０であることがより好ましく、４〜８であることが更に好ましい。なお、これらの炭素数には、アシルオキシ基が更に置換基を有している場合の置換基の炭素数は含まれない。
炭素数２〜３０のアシルオキシ基の例としては、２−エチルヘキサノイルオキシ基、ｎ−オクタノイルオキシ基、ホルミルオキシ基、アセチルオキシ基、ピバロイルオキシ基、ステアロイルオキシ基、ベンゾイルオキシ基、ｐ−メトキシフェニルカルボニルオキシ基等が挙げられる。
【００３９】
Ｒ１１〜Ｒ１６で表される炭素数１〜３０のカルバモイルオキシ基は、更に１価の置換基を有していてもよい。
カルバモイルオキシ基の炭素数は、１〜３０であり、４〜１０であることが好ましい。なお、これらの炭素数には、カルバモイルオキシ基が更に置換基を有している場合の置換基の炭素数は含まれない。
炭素数１〜３０のカルバモイルオキシ基の例としては、Ｎ−メチルカルバモイルオキシ基、Ｎ，Ｎ−ジメチルカルバモイルオキシ基、Ｎ，Ｎ−ジエチルカルバモイルオキシ基、モルホリノカルボニルオキシ基、Ｎ，Ｎ−ジ−ｎ−オクチルアミノカルボニルオキシ基、Ｎ−ｎ−オクチルカルバモイルオキシ基等が挙げられる。
【００４０】
例えば、形成される粘着剤層の粘着力をより向上させることができるとの観点からは、式（１）におけるＲ１１、Ｒ１２、Ｒ１３、Ｒ１４、Ｒ１５、及びＲ１６の少なくとも１つは、炭素数４〜１２の直鎖アルキル基を表すことが好ましい。
式（１）におけるＲ１１、Ｒ１２、Ｒ１３、Ｒ１４、Ｒ１５、及びＲ１６の少なくとも１つが炭素数４〜１２の直鎖アルキル基であると、紫外線吸収剤の構造内に柔軟な部分が生じるため、形成される粘着剤層の粘り強さが向上し、粘着力がより高まる。
【００４１】
式（１）で表される化合物の態様としては、Ｘ１及びＸ２の両方が硫黄原子であり、Ｒ１１が炭素数１〜３０のアルキル基であり、Ｒ１２が炭素数１〜３０のアルキル基であり、Ｒ１３が炭素数３〜１２のアシルオキシ基であり、Ｒ１４が水素原子であり、Ｒ１５が水素原子であり、Ｒ１６が炭素数３〜１２のアシルオキシ基である態様が好ましく、Ｘ１及びＸ２の両方が硫黄原子であり、Ｒ１１が炭素数４〜１２のアルキル基であり、Ｒ１２が炭素数４〜１２のアルキル基であり、Ｒ１３が炭素数４〜１０のアシルオキシ基であり、Ｒ１４が水素原子であり、Ｒ１５が水素原子であり、Ｒ１６が炭素数４〜１０のアシルオキシ基である態様がより好ましく、Ｘ１及びＸ２の両方が硫黄原子であり、Ｒ１１が炭素数４〜８のアルキル基であり、Ｒ１２が炭素数４〜８のアルキル基であり、Ｒ１３が炭素数４〜８のアシルオキシ基であり、Ｒ１４が水素原子であり、Ｒ１５が水素原子であり、Ｒ１６が炭素数４〜８のアシルオキシ基である態様が更に好ましい。
このような態様によれば、粘着剤層に対し、より優れた紫外線遮断機能及びブルーライト遮断機能を付与することができる。また、粘着剤層の粘着力をより向上させることができる。
【００４２】
式（２）におけるＲ２１、Ｒ２２、及びＲ２３は、それぞれ独立に、水素原子、炭素数１〜３０のアルキル基、炭素数１〜３０のアルコキシ基、炭素数２〜３０のアシルオキシ基、又は炭素数１〜３０のカルバモイルオキシ基を表す。
【００４３】
Ｒ２１〜Ｒ２３で表されるアルキル基は、更に１価の置換基を有していてもよく、直鎖状であっても、分岐状であっても、環状であってもよい。
アルキル基の炭素数は、１〜３０であり、１〜１２であることが好ましい。なお、これらの炭素数には、アルキル基が更に置換基を有している場合の置換基の炭素数は含まれない。
炭素数１〜３０のアルキル基の例としては、メチル基、エチル基、ｎ−ブチル基、ｉ−ブチル基、ｓ−ブチル基、ｔ−ブチル基、ｎ−オクチル基、ｉ−オクチル基、２−エチルヘキシル基、ｎ−ノニル基、ｉ−ノニル基、ｎ−デシル基、ｎ−ドデシル基、ステアリル基、ラウリル基、シクロヘキシル基等が挙げられる。
【００４４】
Ｒ２１〜Ｒ２３で表される炭素数１〜３０のアルコキシ基は、−ＯＲＡ２（ＲＡ２はアルキル基）として表され、ＲＡ２は、Ｒ２１〜Ｒ２３で表されるアルキル基と同義である。
炭素数１〜３０のアルコキシ基の例としては、メトキシ基、エトキシ基、プロポキシ基、ｎ−オクチルオキシ基、メトキシエトキシ基、ヒドロキシエトキシ基、３−カルボキシプロポキシ基等が挙げられる。
【００４５】
Ｒ２１〜Ｒ２３で表される炭素数２〜３０のアシルオキシ基は、更に１価の置換基を有していてもよい。
アシルオキシ基の炭素数は、２〜３０であり、４〜１０であることが好ましい。なお、これらの炭素数には、アシルオキシ基が更に置換基を有している場合の置換基の炭素数は含まれない。
炭素数２〜３０のアシルオキシ基の例としては、２−エチルヘキサノイルオキシ基、ｎ−オクタノイルオキシ基、ホルミルオキシ基、アセチルオキシ基、ピバロイルオキシ基、ステアロイルオキシ基、ベンゾイルオキシ基、ｐ−メトキシフェニルカルボニルオキシ基等が挙げられる。
【００４６】
Ｒ２１〜Ｒ２３で表される炭素数１〜３０のカルバモイルオキシ基は、更に１価の置換基を有していてもよい。
カルバモイルオキシ基の炭素数は、１〜３０であり、４〜１０であることが好ましい。なお、これらの炭素数には、カルバモイルオキシ基が更に置換基を有している場合の置換基の炭素数は含まれない。
炭素数１〜３０のカルバモイルオキシ基の例としては、Ｎ−メチルカルバモイルオキシ基、Ｎ，Ｎ−ジメチルカルバモイルオキシ基、Ｎ，Ｎ−ジエチルカルバモイルオキシ基、モルホリノカルボニルオキシ基、Ｎ，Ｎ−ジ−ｎ−オクチルアミノカルボニルオキシ基、Ｎ−ｎ−オクチルカルバモイルオキシ基等が挙げられる。
【００４７】
例えば、形成される粘着剤層の粘着力をより向上させることができるとの観点からは、式（２）におけるＲ２１、Ｒ２２、及びＲ２３の少なくとも１つは、炭素数４〜１２の直鎖アルキル基を表すことが好ましく、炭素数８〜１２の直鎖アルキル基を表すことがより好ましい。
式（２）におけるＲ２１、Ｒ２２、及びＲ２３の少なくとも１つが炭素数４〜１２の直鎖アルキル基であると、紫外線吸収剤の構造内に柔軟な部分が生じるため、形成される粘着剤層の粘り強さが向上し、粘着力がより高まる。
【００４８】
式（２）で表される化合物の態様としては、Ｒ２１がアルキル基であり、Ｒ２２がアルキル基であり、Ｒ２３がアルキル基である態様が好ましく、Ｒ２１が炭素数１〜４のアルキル基であり、Ｒ２２が炭素数１〜４のアルキル基であり、Ｒ２３が炭素数４〜１２のアルキル基である態様がより好ましく、Ｒ２１が炭素数１〜４のアルキル基であり、Ｒ２２が炭素数１〜４のアルキル基であり、Ｒ２３が炭素数８〜１２のアルキル基である態様が更に好ましい。
このような態様によれば、粘着剤層に対し、より優れた紫外線遮断機能及びブルーライト遮断機能を付与することができる。また、粘着剤層の粘着力をより向上させることができる。
【００４９】
式（１）及び式（２）におけるアルキル基、アシルオキシ基、及びカルバモイルオキシ基が有していてもよい置換基は、以下に示す置換基群の中から、任意に選択することができる。
置換基群：ハロゲン原子、アルキル基、アルケニル基、アルキニル基、アリール基、シアノ基、ヒドロキシル基、ニトロ基、カルボキシル基、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ基、アミノ基、アシルアミノ基、アミノカルボニルアミノ基、アルコキシカルボニルアミノ基、アリールオキシカルボニルアミノ基、スルファモイルアミノ基、アルキル及びアリールスルホニルアミノ基、メルカプト基、アルキルチオ基、アリールチオ基、ヘテロ環チオ基、スルファモイル基、スルホ基、アルキル及びアリールスルフィニル基、アルキル及びアリールスルホニル基、アシル基、アリールオキシカルボニル基、アルコキシカルボニル基、カルバモイル基、アリール及びヘテロ環アゾ基、イミド基、ホスフィノ基、ホスフィニル基、ホスフィニルオキシ基、ホスフィニルアミノ基、シリル基。
【００５０】
特定紫外線吸収剤の具体例を以下に示す。但し、特定紫外線吸収剤は、これらの化合物に限定されるものではない。
なお、下記の化合物１、化合物２、及び化合物５は、式（１）で表される化合物の具体例であり、下記の化合物３及び化合物６は、式（２）で表される化合物の具体例である。
【００５１】
【化５】
2018173979.tif 000006
【００５２】
例えば、粘着剤層の粘着力をより向上させることができ、かつ、粘着剤層により優れた紫外線遮断機能を付与することができるとの観点から、上記の具体例の中でも、特定紫外線吸収剤としては、化合物１、化合物２、化合物３、及び化合物５からなる群より選ばれる少なくとも１つの化合物を含むことが好ましい。
化合物１、化合物２、化合物３、及び化合物５は、いずれも炭素数４以上の直鎖アルキル基を有しているため、構造内に柔軟な部分が生じる。これにより、化合物１、化合物２、化合物３、及び化合物５からなる群より選ばれる少なくとも１つの化合物を含む粘着剤組成物により形成される粘着剤層では、炭素数４以上の直鎖アルキル基を有する特定紫外線吸収剤を含まない粘着剤組成物により形成される粘着剤層と比較して、粘り強さが向上するため、粘着力がより高まる。
また、本開示の粘着剤組成物に含まれる特定紫外線吸収剤が、化合物１、化合物２、化合物３、及び化合物５からなる群より選ばれる少なくとも１つの化合物であると、一般に、紫外線吸収剤に起因して生じ得る粘着剤層の黄色味がより抑制される。
【００５３】
例えば、粘着剤層の粘着力をより向上させることができ、かつ、粘着剤層により優れた紫外線遮断機能及びブルーライト遮断機能を付与することができるとの観点から、上記の具体例の中でも、特定紫外線吸収剤としては、化合物４を含むことが好ましい。
化合物４は、その骨格構造に起因して、長波長側の領域に吸収を有するため、粘着剤層により優れたブルーライト遮断機能を付与することができる。
【００５４】
特定紫外線吸収剤としては、市販品を用いることができる。
特定紫外線吸収剤の市販品の例としては、ＢＡＳＦジャパン社のＴｉｎｕｖｉｎ（登録商標）ＰＳ、９９−２、３２６、３８４−２、９００、９２８、１１３０、４００、４０５、４６０、４７７、４７９等が挙げられる。
【００５５】
本開示の粘着剤組成物は、特定紫外線吸収剤を１種のみ含んでいてもよいし、２種以上含んでいてもよい。
【００５６】
本開示の粘着剤組成物中における特定紫外線吸収剤の含有率は、特に制限されないが、例えば、粘着剤組成物の全固形分に対して、０．５質量％以上１０質量％以下であることが好ましく、１質量％以上５質量％以下であることがより好ましく、３質量％以上５質量％以下であることが更に好ましい。
本開示の粘着剤組成物中における特定紫外線吸収剤の含有率が、粘着剤組成物の全固形分に対して、０．５質量％以上であると、粘着剤層に対し、より優れた紫外線遮断機能及びブルーライト遮断機能を付与することができる。また、粘着剤層の粘着力をより向上させることができる。
また、本開示の粘着剤組成物中における特定紫外線吸収剤の含有率が、粘着剤組成物の全固形分に対して、１０質量％以下であると、紫外線吸収剤による粘着剤層の粘着力の低下がより抑制される。また、紫外線吸収剤に起因して生じ得る黄色味がより抑制される。
【００５７】
本開示の粘着剤組成物における粘着剤の固形分に対する特定紫外線吸収剤の固形分の割合（以下、「特定紫外線吸収剤の固形分／粘着剤の固形分」ともいう。）は、例えば、１質量％以上２０質量％以下が好ましく、２質量％以上１０質量％以下がより好ましく、４質量％以上１０質量％以下が更に好ましい。
本開示の粘着剤組成物中における特定紫外線吸収剤の固形分／粘着剤の固形分が、１質量％以上であると、粘着剤層の粘着力をより向上させることができる。
また、本開示の粘着剤組成物中における特定紫外線吸収剤の固形分／粘着剤の固形分が、２０質量％以下であると、紫外線吸収剤による粘着剤層の粘着力の低下がより抑制される。
【００５８】
＜他の成分＞
本開示の粘着剤組成物は、本開示の効果を損なわない範囲において、必要に応じて、既述した成分以外の成分（所謂、他の成分）を含んでいてもよい。
他の成分としては、溶剤、酸化防止剤、架橋剤、界面活性剤、フィラー、着色剤、光安定剤、増粘剤、重合開始剤等が挙げられる。
【００５９】
（溶剤）
本開示の粘着剤組成物は、塗布性向上の観点から、溶剤を含むことが好ましい。
ここでいう「溶剤」には、希釈のために用いる希釈用溶剤及び市販の粘着剤に含まれる溶剤が包含される。
溶剤としては、ヘキサン、ヘプタン、オクタン、トルエン、キシレン、エチルベンゼン、シクロヘキサン、メチルシクロヘキサン等の炭化水素類；ジクロロメタン、トリクロロエタン、トリクロロエチレン、テトラクロロエチレン、ジクロロプロパン等のハロゲン化炭化水素類；メタノール、エタノール、プロパノール、イソプロピルアルコール、ブタノール、イソブチルアルコール、ジアセトンアルコール等のアルコール類；ジエチルエーテル、ジイソプロピルエーテル、ジオキサン、テトラヒドロフラン等のエーテル類；アセトン、メチルエチルケトン、メチルイソブチルケトン、イソホロン、シクロヘキサノン等のケトン類；酢酸メチル、酢酸エチル、酢酸ブチル、酢酸イソブチル、酢酸アミル、酢酸エチル等のエステル類；エチレングリコールモノメチルエーテル、エチレングリコールモノエチルエーテル、プロピレングリコールモノメチルエーテルアセテート等のポリオール類；これらの誘導体などの有機溶媒が挙げられる。
【００６０】
本開示の粘着剤組成物が溶剤を含む場合、粘着剤組成物中における溶剤の含有率は、例えば、塗布性向上の観点から、粘着剤組成物の全量に対して、３０質量％〜８０質量％が好ましく、４０質量％〜７０質量％がより好ましく、４０質量％〜６０質量％が更に好ましい。
【００６１】
［粘着シート］
本開示の粘着シートは、既述の本開示の粘着剤組成物を含む粘着剤層を有する。
本開示の粘着シートは、本開示の粘着剤組成物を含む粘着剤層を有するので、紫外線及びブルーライトの遮断機能に優れる。
また、本開示の粘着シートは、紫外線吸収剤による粘着力の低下が抑制され、優れた粘着力を有する。
【００６２】
本開示の粘着シートは、基材を有しないタイプ（無基材タイプ）の粘着シートであってもよく、基材を有するタイプ（有基材タイプ）の粘着シートであってもよい。
【００６３】
基材としては、特に限定されず、例えば、ポリエチレンテレフタレート（ＰＥＴ）、ポリエチレン、ポリスチレン、ポリプロピレン、ポリカーボネート、ポリビニルアセタール、アクリル樹脂等の樹脂フィルムが挙げられる。
基材は、透明であることが好ましい。
基材の厚さは、特に制限されず、例えば、耐久性の観点から、１５μｍ〜１０００μｍであることが好ましい。
【００６４】
粘着剤層の露出した面は、剥離フィルムによって保護されていてもよい。
剥離フィルムは、粘着剤層から容易に剥離できるものであれば、特に制限されない。
剥離フィルムとしては、例えば、少なくとも片面に剥離処理剤（例えば、シリコーン）による易剥離処理が施された樹脂フィルム（例えば、ＰＥＴフィルム）が挙げられる。
剥離フィルムは、粘着シートを使用するまでの間、粘着剤層の表面を保護し、使用時に剥離される。
【００６５】
粘着剤層の厚さは、特に制限されず、用途、求められる性能等に応じて、適宜設定できる。
例えば、粘着シートの生産性の観点から、粘着剤層の厚さは、１０μｍ〜５０μｍの範囲に設定することが好ましい。
【００６６】
本開示の粘着シートは、ブルーライトの遮断機能に優れ、かつ、紫外線吸収剤を含むことによる粘着力の低下が抑制され、優れた粘着力を有することから、例えば、ディスプレイシートとして、好適に用いることができる。
本開示の粘着シートをディスプレイシートとして用いる場合、本開示の粘着シートは、例えば、ハードコート層等の機能層を有していてもよい。
また、本開示の粘着シートは、更に、紫外線の遮断機能にも優れることから、例えば、ウインドウフィルムとして、好適に用いることができる。
本開示の粘着シートをウインドウフィルムとして用いる場合、本開示の粘着シートは、例えば、断熱層等の機能層を有していてもよい。
【００６７】
本開示の粘着シートは、極性基を有する被着体への貼付に用いることで、粘着力の向上効果がより顕著に奏される。
極性基を有する被着体の例としては、ガラス、金属、金属酸化物、無機酸化物、エポキシ樹脂、ウレタン樹脂、イミド樹脂、アミド樹脂等が挙げられる。
本開示の粘着シートでは、分子内に−Ｓ−構造及び／又は−ＳＯ２−構造を有する紫外線吸収剤（即ち、特定紫外線吸収剤）の硫黄原子が、被着体の表面に存在する極性基と相互作用するため、粘着剤層の粘着力が向上するのではないかと推測される。
【００６８】
＜粘着シートの作製方法＞
本開示の粘着シートの作製方法は、既述の本開示の粘着シートを作製できればよく、特に制限されない。
本開示の粘着シートは、例えば、以下の方法により作製することができる。
例えば、無基材タイプの粘着シートの場合、本開示の粘着シートは、剥離フィルムの剥離処理面に粘着剤組成物を塗布し、粘着剤組成物の塗布膜を形成した後、形成された塗布膜を乾燥させることにより粘着剤層を形成し、作製することができる。なお、必要に応じて、形成された粘着剤層の上に、別の剥離フィルムを剥離処理面が接するように重ねてもよい。
例えば、有基材タイプの粘着シートの場合、本開示の粘着シートは、基材の片面に粘着剤組成物を塗布し、粘着剤組成物の塗布膜を形成した後、形成された塗布膜を乾燥させることにより粘着剤層を形成し、作製することができる。なお、必要に応じて、形成された粘着剤層の上に、剥離フィルムを剥離処理面が接するように重ねてもよい。
【００６９】
剥離フィルム又は基材に粘着剤組成物を塗布する方法としては、特に限定されず、例えば、ブレードコーター、グラビアロールコーター、リバースロールコーター、キスロールコーター、ディップロールコーター、バーコーター、ナイフコーター、スプレーコーター等を用いた公知の塗布方法が挙げられる。
【実施例】
【００７０】
以下、本発明を実施例により更に具体的に説明するが、本発明はその主旨を超えない限り、以下の実施例に限定されるものではない。【００７１】
［粘着剤組成物の調製］
＜実施例１〜実施例３９＞
下記の表１〜表３に記載の粘着剤組成物を構成する成分を、撹拌翼を供えた撹拌機〔スリーワンモータ（登録商標）、新東科学（株）〕を用いて撹拌混合することにより、粘着剤組成物を得た。【００７２】
＜比較例１〜比較例１６＞
下記の表４に記載の粘着剤組成物を構成する成分を、撹拌翼を供えた撹拌機〔スリーワンモータ（登録商標）、新東科学（株）〕を用いて撹拌混合することにより、粘着剤組成物を得た。【００７３】
＜参考例１〜参考例４＞
下記の表４に記載の粘着剤組成物を構成する成分を、撹拌翼を供えた撹拌機〔スリーワンモータ（登録商標）、新東科学（株）〕を用いて撹拌混合することにより、粘着剤組成物を得た。【００７４】
【表１】
2018173979.tif 000007
【００７５】
【表２】
2018173979.tif 000008
【００７６】
【表３】
2018173979.tif 000009
【００７７】
【表４】
2018173979.tif 000010
【００７８】
表１〜表４の各成分の欄に記載の数値は、その成分の含有量（単位：質量部）を示し、「−」は、その成分を含有しないことを意味する。なお、表１〜表４における粘着剤の含有量の数値は、固形分換算値である。【００７９】
表１〜表４に記載の各成分の詳細は、以下の通りである。
＜粘着剤＞
・サイビノール  ＡＴ−Ｄ４５〔商品名、アクリル系粘着剤、固形分：５０質量％、サイデン化学（株）〕
・オリバイン  ＳＰ−２０５〔商品名、ウレタン系粘着剤、固形分：５０質量％、トーヨーケム（株）〕
・ＳＤ  ４５８７  Ｌ  ＰＳＡ〔商品名、シリコーン系粘着剤、固形分：６０質量％、東レ・ダウコーニング（株）〕
・オリバイン  ＢＰＳ５０７９−１〔商品名、ゴム系粘着剤、固形分：４０質量％、トーヨーケム（株）〕【００８０】
＜紫外線吸収剤＞
・化合物１〜化合物７（既述の化合物１〜化合物７）
・化合物８〔商品名：Ｔｉｎｕｖｉｎ  ３２６、トリアゾール系紫外線吸収剤、ＢＡＳＦジャパン社〕
・化合物９〔商品名：Ｔｉｎｕｖｉｎ  ４０５、トリアジン系紫外線吸収剤、ＢＡＳＦジャパン社〕
・化合物１０〔商品名：Ｔｉｎｕｖｉｎ  ４７７、トリアジン系紫外線吸収剤、ＢＡＳＦジャパン社〕
・化合物１１〔ヒドロキシメトキシベンゾフェノンスルホン酸〕
＜溶剤＞
・メチルエチルケトン（略称：ＭＥＫ）【００８１】
以下に、化合物８及び化合物９の構造を示す。【００８２】
【化６】
2018173979.tif 000011
【００８３】
［評価用粘着シートの作製］
上記にて得られた粘着剤組成物を用い、以下のようにして、評価用粘着シートを作製した。基材としてのポリエチレンテレフタレート（ＰＥＴ）フィルム（商品名：コスモシャイン（登録商標）Ａ４３００、厚さ：１００μｍ、東洋紡（株））の上に、乾燥後の膜厚が２０μｍとなるように、ブレードコーターを用いて粘着剤組成物を塗布し、粘着剤組成物の塗布膜を形成した。次いで、形成された塗布膜を１２０℃で１２０秒間乾燥させることにより、基材上に粘着剤層（厚さ：２０μｍ）を有する評価用粘着シートを得た。【００８４】
［評価］
１．粘着力
粘着力は、日本工業規格ＪＩＳ  Ｚ０２３７：２００９に準拠して測定した。
上記にて得られた評価用粘着シートを０．０２５ｍ×０．１ｍの大きさに切断し、粘着力評価用粘着シート片を２枚準備した。
準備した粘着力評価用粘着シート片のうち、１枚については、専用ゴムロール〔製品名：テープ圧着ロール（手動式）、（株）井元製作所〕を用いて、２３℃、相対湿度５０％の環境下にて、粘着剤層を、台の上に置いたガラス板（厚さ：１０ｍｍ）に荷重１ｋｇで圧着して貼り合わせ、試験片Ａを作製した。
また、準備した粘着力評価用粘着シート片のうち、もう１枚については、専用ゴムロール〔製品名：テープ圧着ロール（手動式）、（株）井元製作所〕を用いて、２３℃、相対湿度５０％の環境下にて、粘着剤層を、台の上に置いたＳＵＳ（ステンレス鋼）３０４板（厚さ：１０ｍｍ）に荷重１ｋｇで圧着して貼り合わせ、試験片Ｂを作製した。【００８５】
次いで、作製した試験片Ａ及び試験片Ｂについて、それぞれガラス板及びＳＵＳ３０４板から粘着力評価用粘着シートを長辺（０．１ｍ）方向に１８０°剥離した場合の粘着力（単位：Ｎ／２５ｍｍ）を、デジタルフォースゲージ〔製品名：ＦＧＰ−５、日本電産シンポ（株）〕を取り付けた電動式ヨコ型デジタルフォースゲージスタンド〔製品名：ＦＧＳ−５０ＸＢ、日本電産シンポ（株）〕を用い、基材（即ち、ＰＥＴフィルム）と粘着剤層とを合わせて冶具で挟み、剥離速度１００ｍｍ／ｍｉｎの条件にて測定した。【００８６】
そして、粘着剤組成物が紫外線吸収剤を含むことにより、形成される粘着剤層の粘着力がどの程度変化するかについて、紫外線吸収剤を含む粘着剤組成物により形成された粘着剤層の粘着力と、紫外線吸収剤を含まない粘着剤組成物により形成された粘着剤層の粘着力と、を比較することにより確認した。【００８７】
例えば、実施例１、実施例５、実施例９、実施例１３、実施例１７、実施例２１、実施例２５、実施例２９〜実施例３９、比較例１、比較例５、比較例９、及び比較例１３の粘着剤組成物により形成された各粘着剤層の紫外線吸収剤による粘着力の変化（単位：Ｎ／２５ｍｍ）は、参考例１の粘着剤組成物により形成された粘着剤層の粘着力を基準とし、算出した。
実施例２、実施例６、実施例１０、実施例１４、実施例１８、実施例２２、実施例２６、比較例２、比較例６、比較例１０、及び比較例１４の粘着剤組成物により形成された各粘着剤層の紫外線吸収剤による粘着力の変化（単位：Ｎ／２５ｍｍ）は、参考例２の粘着剤組成物により形成された粘着剤層の粘着力を基準とし、算出した。
実施例３、実施例７、実施例１１、実施例１５、実施例１９、実施例２３、実施例２７、比較例３、比較例７、比較例１１、及び比較例１５の粘着剤組成物により形成された各粘着剤層の紫外線吸収剤による粘着力の変化（単位：Ｎ／２５ｍｍ）は、参考例３の粘着剤組成物により形成された粘着剤層の粘着力を基準とし、算出した。
実施例４、実施例８、実施例１２、実施例１６、実施例２０、実施例２４、実施例２８、比較例４、比較例８、比較例１２、及び比較例１６の粘着剤組成物により形成された各粘着剤層の紫外線吸収剤による粘着力の変化（単位：Ｎ／２５ｍｍ）は、参考例４の粘着剤組成物により形成された粘着剤層の粘着力を基準とし、算出した。【００８８】
粘着力の変化の値が正の数であることは、紫外線吸収剤により粘着剤層の粘着力が向上したことを意味し、粘着力の変化の値が負の数であることは、紫外線吸収剤により粘着剤層の粘着力が低下したことを意味する。
結果を表５〜表８に示す。【００８９】
２．光学特性
上記にて得られた評価用粘着シートを５ｃｍ×５ｃｍの大きさに切断し、光学特性評価用粘着シート片を準備した。準備した光学特性評価用粘着シート片を用い、以下に示す項目の光学特性の評価を行った。結果を表５〜表８に示す。【００９０】
（１）遮断波長の測定
準備した光学特性評価用粘着シート片の透過スペクトルを、紫外可視近赤外分光光度計〔製品名：Ｖ−６７０、日本分光（株）〕を用いて測定した。そして、光の波長を波長５００ｎｍから短波長側に向けて変化させていった場合に、最初に透過率が９５％以下となった波長を「遮断波長」とした。この遮断波長が、長波長側にあればあるほど、粘着剤層がブルーライトの遮断機能に優れていることを意味する。【００９１】
（２）紫外線の遮断機能
準備した光学特性評価用粘着シート片の透過スペクトルを、紫外可視近赤外分光光度計〔製品名：Ｖ−６７０、日本分光（株）〕を用いて測定し、３００ｎｍ〜４００ｎｍの波長領域のスペクトル面積の積分値を求めた。そして、紫外線吸収剤を含む粘着剤組成物により形成された粘着剤層を有する粘着シート（即ち、実施例及び比較例の光学特性評価用粘着シート片）におけるスペクトル面積の積分値と、紫外線吸収剤を含まない粘着剤組成物により形成された粘着剤層を有する粘着シート（即ち、参考例の光学特性評価用粘着シート片）におけるスペクトル面積の積分値とから、紫外線吸収剤を含むことにより減少したスペクトル面積の積分値の割合（即ち、紫外線の遮断率）を算出し、粘着剤層の紫外線の遮断機能を評価した。評価基準を以下に示す。
下記の評価基準では、「Ｓ」が最も紫外線の遮断機能に優れていることを示し、「Ｓ」又は「Ａ」であれば、実用上問題がない。【００９２】
−評価基準−
Ｓ：紫外線の遮断率が７０％以上である。
Ａ：紫外線の遮断率が５０％以上７０％未満である。
Ｂ：紫外線の遮断率が３０％以上５０％未満である。
Ｃ：紫外線の遮断率が３０％未満である。【００９３】
（３）ブルーライトの遮断機能
準備した光学特性評価用粘着シート片について、３８０ｎｍ〜５００ｎｍの波長領域における透過スペクトルを、紫外可視近赤外分光光度計〔製品名：Ｖ−６７０、日本分光（株）〕を用いて測定し、以下の評価基準に従い、粘着剤層のブルーライトの遮断機能を評価した。
下記の評価基準では、「Ｓ」が最もブルーライトの遮断機能に優れていることを示し、「Ｓ」、「Ａ」、又は「Ｂ」であれば、実用上問題がない。【００９４】
−評価基準−
Ｓ：ＩＳＯ  １２３１２−１：２０１３基準によるブルーライト遮断率が５０％以上である。
Ａ：ＩＳＯ  １２３１２−１：２０１３基準によるブルーライト遮断率が３０％以上５０％未満である。
Ｂ：ＩＳＯ  １２３１２−１：２０１３基準によるブルーライト遮断率が２０％以上３０％未満である。
Ｃ：ＩＳＯ  １２３１２−１：２０１３基準によるブルーライト遮断率が２０％未満である。【００９５】
（４）色味
準備した光学特性評価用粘着シート片を白い紙の上に配置した。紙上の光学特性評価用粘着シート片を目視にて観察し、以下の評価基準に従い、光学特性評価用粘着シート片に黄色味があるか否かを評価した。【００９６】
−評価基準−
Ａ：黄色味がなく、無色透明である。
Ｂ：黄色味を帯びている。【００９７】
【表５】
2018173979.tif 000012
【００９８】
【表６】
2018173979.tif 000013
【００９９】
【表７】
2018173979.tif 000014
【０１００】
【表８】
2018173979.tif 000015
【０１０１】
表５〜表８に示すように、粘着剤と、分子内に−Ｓ−及び−ＳＯ２−の少なくとも一方の構造を有する紫外線吸収剤と、を含む実施例１〜実施例３９の粘着剤組成物により形成された粘着剤層は、紫外線及びブルーライトの遮断機能を有し、かつ、粘着力に優れていた。また、実施例１〜実施例３９の粘着剤組成物により形成された粘着剤層は、参考例１〜参考例４との対比により、紫外線吸収剤を含むことで粘着力が向上することが明らかとなった。
一方、粘着剤と、分子内に−Ｓ−又は−ＳＯ２−のいずれの構造も有しない紫外線吸収剤と、を含む比較例１〜比較例１６の粘着剤組成物により形成された粘着剤層は、紫外線の遮断機能を有するものの、紫外線吸収剤を含むことで、粘着力が低下する傾向が認められた。【０１０２】
［ディスプレイシート用粘着シートの作製］
片側にハードコート層を有するＰＥＴフィルム（商品名：ＫＢフィルムＮ１０、厚さ：１００μｍ、（株）きもと）を準備した。このＰＥＴフィルムのハードコート層とは反対側の面上に、ブレードコーターを用いて、乾燥後の膜厚が２０μｍとなるように、実施例１の粘着剤組成物を塗布し、粘着剤組成物の塗布膜を形成した。次いで、形成された塗布膜を１２０℃で１２０秒間乾燥させることにより、厚さ２０μｍの粘着剤層を有するディスプレイシートとしての粘着シート（即ち、ディスプレイシート用粘着シート）を作製した。
作製したディスプレイシート用粘着シートは、紫外線及びブルーライトの遮断機能を有し、かつ、粘着力に優れていた。【０１０３】
［ウインドウフィルム用粘着シートの作製］
特開２０１６−３３６２９号公報の段落［０１１７］に記載されている、銀ナノワイヤを含む断熱層を有するＰＥＴフィルム（厚さ：１００μｍ）を準備した。このＰＥＴフィルムの断熱層とは反対側の面上に、ブレードコーターを用いて、乾燥後の膜厚が２０μｍとなるように、実施例１の粘着剤組成物を塗布し、粘着剤組成物の塗布膜を形成した。次いで、形成された塗布膜を１２０℃で１２０秒間乾燥させることにより、厚さ２０μｍの粘着剤層を有するウインドウフィルムとしての粘着シート（即ち、ウインドウフィルム用粘着シート）を作製した。
作製したウインドウフィルム用粘着シートは、紫外線及びブルーライトの遮断機能を有し、かつ、粘着力に優れていた。【０１０４】
２０１７年３月２１日に出願された日本国特許出願２０１７−０５４５６２号の開示は、その全体が参照により本明細書に取り込まれる。
本明細書に記載された全ての文献、特許出願、及び技術規格は、個々の文献、特許出願、及び技術規格が参照により取り込まれることが具体的に、かつ、個々に記された場合と同程度に、本明細書中に参照により取り込まれる。
【国際調査報告】
2018173979.tif 000019
2018173979.tif 000020
2018173979.tif 000021
2018173979.tif 000022
2018173979.tif 000023